(57)【要約】  【課題】  防透け性に優れ、また軽量性、保温性に優れた編地を提供する。  【解決手段】  単一ポリマーからなり、潜在捲縮性を有し単繊維が三葉断面で酸化チタン１．０〜２．５ｗｔ％含有の熱可塑性合成繊維マルチフィラメント糸を含んで構成され、タテ方向及びヨコ方向の伸長率が７０〜３００％、染色加工による編地の下記式による通気度減少率ＡＢが２５〜５０％であることを特徴とする。    ＡＢ（％）＝［（Ａ0−Ａ1）／Ａ0］×１００  Ａ0：染色加工前の編地の通気度（ｃｍ３/ｃｍ２・秒）  Ａ1：染色加工後の編地の通気度（ｃｍ３/ｃｍ２・秒）  【選択図】なし【特許請求の範囲】
【請求項１】
単一ポリマーからなり潜在捲縮性を有し、単繊維が三葉断面で酸化チタンを１．０〜２．５ｗｔ％含有した熱可塑性合成繊維マルチフィラメント糸を含んで構成され、下記要件（１）〜（３）を満足する編地。
７０％≦ＥＴ≦３００％  （１）
７０％≦ＥＹ≦３００％  （２）
２５％≦ＡＢ≦５０％    （３）
但し、ＥＴ：編地のタテ方向の伸長率（％）、ＥＹ：編地のヨコ方向の伸長率、ＡＢ：染色加工による編地の下記式による通気度減少率（％）
ＡＢ（％）＝［（Ａ0−Ａ1）／Ａ0］×１００  
Ａ0：染色加工前の編地の通気度（ｃｍ３/ｃｍ２・秒）  
Ａ1：染色加工後の編地の通気度（ｃｍ３/ｃｍ２・秒）
（なお、染色加工前と染色加工後の編地密度は同じにして測定する）
【発明の詳細な説明】
【技術分野】
【０００１】
本発明は、防透け性、軽量性、保温性に優れた編地に関する。  
【背景技術】
【０００２】
従来より、白や淡色の水着やフィット性に優れたストレッチパンツ等の編地製品においては、透けのない、いわゆる防透け性のあるものが要求されている。単に編地の透けを防止するのであれば、高密度にすることで目的を達成することができるが、厚くなったり、重くなったりし、軽量感の求められる前記の如き編地製品においては有効な手段ではない。また、前記の如き編地製品においては、防透け性以外の機能も要求されており、保温性、軽量性も要求される機能である。
【０００３】
繊維製品の透けを防止するため、繊維製品を構成する繊維自体を改良したものとして、白色系顔料をポリマーに添加した多葉型ポリエステル系繊維を用いることが知られている（例えば、特許文献１参照）。しかしながら、この方法では、通常の三葉断面の繊維を用いているため、断面形状にのみ依存する防透け性、嵩高性しか得られず、高度な防透け性や保温性は不十分である。
【０００４】
【特許文献１】特開平８−２１８２４７号公報
【発明の開示】
【発明が解決しようとする課題】
【０００５】
本発明の目的は、濡れた状態或いは乾いた状態での防透け性に優れ、また軽量性、保温性に優れた編地を提供することにある。  
【課題を解決するための手段】
【０００６】
本発明の要旨は、単一ポリマーからなり潜在捲縮性を有し、単繊維が三葉断面で酸化チタンを１．０〜２．５ｗｔ％含有した熱可塑性合成繊維マルチフィラメント糸を含んで構成され、下記の要件（１）〜（３）を満足する編地、にある。
７０≦ＥＴ≦３００％  （１）
７０≦ＥＹ≦３００％  （２）
２５≦ＡＢ≦５０％    （３）
但し、ＥＴ：編地のタテ方向の伸長率（％）、ＥＹ：編地のヨコ方向の伸長率、ＡＢ：染色加工による編地の下記式による通気度減少率（％）
ＡＢ（％）＝［（Ａ0−Ａ1）／Ａ0］×１００  
Ａ0：染色加工前の編地の通気度（ｃｍ３/ｃｍ２・秒）  
Ａ1：染色加工後の編地の通気度（ｃｍ３/ｃｍ２・秒）
（なお、染色加工前と染色加工後の編地密度は同じにして測定する）
【発明の効果】
【０００７】
本発明により提供される編地は、染色加工で発現される捲縮によるかさ高性、特定の伸長率及び通気度を有し、防透け性、特に濡れた状態での防透け性に優れ、また軽量性、保温性にも優れたものである。
【発明を実施するための最良の形態】
【０００８】
本発明において、編地を構成する熱可塑性合成繊維マルチフィラメント糸は、単一ポリマーからなり、潜在捲縮性を有していることが必要である。熱可塑性合成繊維マルチフィラメント糸を構成する単一ポリマーとしては、ポリエチレンテレフタレート、ポリブチレンテレフタレート、ポリトリメチレンテレフタレート、ポリアミド、ポリアクリロニトリル等の単独ポリマー、或いはそれらの共重合ポリマー等が挙げられ、特にスルホイソフタル酸等のモノマーを共重合させたカチオン染料可染性の共重合ポリエチレンテレフタレートは、その熱可塑性合成繊維マルチフィラメント糸がカチオン染料の使用により水着等でのウレタン弾性糸混のときの染色時の汚染問題がなく、また塩素堅牢度に優れることから、好ましいものとして挙げられる。
【０００９】
本発明の熱可塑性合成繊維マルチフィラメント糸における潜在捲縮性は、マルチフィラメント糸が単一ポリマーからなることにより、その紡糸の際の偏冷却等で、繊維断面中の収縮特性が不均一となることにより生じると考えられ、特に単繊維が三葉断面で、低紡糸温度、高冷却風量であるときに不均一が発現しやすくなる。
【００１０】
本発明における熱可塑性合成繊維マルチフィラメント糸は、単一ポリマーからなるために、従来の収縮特性の異なる２種類のポリマーを張り合わせて得られる潜在捲縮性繊維のマルチフィラメント糸に比べ、２種類のポリマーを張り合わせて得られる潜在捲縮性繊維の糸では、捲縮が強いため、カサツキ感が出て光沢も表面感も低下し風合いも硬くなるが、捲縮でのかさ高の程度がマイルドであり、生糸使いのシルキー感を有しながらカサツキ感のない風合いが得られる。このかさ高性は本発明の目的とする防透け性、軽量性、保温性のいずれにも関係するものである。
【００１１】
本発明における熱可塑性合成繊維マルチフィラメント糸の潜在捲縮は、染色加工工程での熱処理で捲縮が発現するものであって、本発明の編地は、染色加工により捲縮が発現されたかさ高性を有するものであり、原糸の状態での通常の潜在捲縮の評価では捲縮が弱すぎてその存在が判断できないので、筒編地の熱処理でのシボ立ちで判断する。この評価は、編地の密度が高すぎるとシボ立ちが発現し難いので沸水処理や編染検に耐える範囲でできるだけ粗な密度で評価するのがよい。
【００１２】
具体的に評価方法を説明すると、コースのカバーファクター（目／吋×√デシテックス）を３０５〜３２０になるように密度を調整し、ウエルのカバーファクター（ゲージ×√デシテックス）を２５０〜２６５になるようにゲージを調整（例えば５６デシテックスでは３４ゲージが適する）して編地を編成する。しかしながら、ウエルのゲージは、筒編機に固定の条件であり種類も多くないので、上記カバーファクターを考慮してトータルカバーファクター（コースのカバーファクター＋ウエルのカバーファクター）を５５５〜５８５程度に合せてもよい。この場合設定するトータルカバーファクターは、５６デシテックス以下では５７０〜５８５程度に、５６デシテックスを超えるときは５５５〜５８５程度に調整するとよい。
【００１３】
また、本発明における熱可塑性合成繊維マルチフィラメント糸は、単繊維が三葉断面、即ち単繊維横断面が三葉形状であることが必要である。マルチフィラメント糸を構成する各単繊維の横断面が三葉断面であることにより、反射率が高く防透け性能が向上する。さらに、本発明における熱可塑性合成繊維マルチフィラメント糸は、酸化チタンを１．０〜２．５ｗｔ％、好ましくは充分な防透け性を得るうえでは１．５〜２．０ｗｔ％含有することが必要である。編地を構成するマルチフィラメント糸が酸化チタンを含有することにより、かさ高性、異形断面との相乗効果により、優れた防透け性能が得られる。またこのマルチフィラメント糸は、その製造の際、含有する酸化チタンが２．５ｗｔ％以下と少量であるため、紡糸性を損なわず、工程通過性も良好である。
【００１４】
本発明の編地は、熱可塑性合成繊維マルチフィラメント糸を含んで構成され、かつ前記定義した下記要件（１）〜（３）を満足するものである。
７０％≦ＥＴ≦３００％  （１）
７０％≦ＥＹ≦３００％  （２）
２５％≦ＡＢ≦５０％    （３）
【００１５】
編地のタテ方向の伸長率ＥＴ及び編地のヨコ方向の伸長率ＥＹが、７０％未満では、着用時の拘束力が強すぎて身体の動きが妨げられ着用感が悪く、また３００％を超えると、編地の目開きが大きくなり易くなって、防透け性、保温性がなくなり、また編地が伸びすぎて必要な身体の拘束が得られずフィット感がなく着用感の悪いものとなる。
なります。なお、本発明における編地のタテ方向の伸長率ＥＴ及び編地のヨコ方向の伸長率ＥＹは、弾性糸との交編がない編地或いは弾性糸との交編がある編地における伸長率である。
【００１６】
また、染色加工編地の通気度減少率ＡＢが、２５％未満では、染色加工工程での熱処理による捲縮発現が不十分でかさ高性が低く空隙率が低いため、十分な防透け性や後述する湿潤知覚限界等が得られず、また５０％を超えると、捲縮の効果が強すぎてカサツキ感の強い、風合いの硬いものとなる。
【００１７】
本発明の編地は、単一ポリマーからなり潜在捲縮性を有し、単繊維が三葉断面で酸化チタン１．０〜２．５ｗｔ％を含有した熱可塑性合成繊維マルチフィラメント糸を含んで構成され、熱可塑性合成繊維マルチフィラメント糸のみで構成されていてもよいが、熱可塑性合成繊維マルチフィラメント糸を５０ｗｔ％以上、特にカチオン染料可染性の共重合ポリエチレンテレフタレートからなる熱可塑性合成繊維マルチフィラメント糸を５０ｗｔ％以上含んで構成されることが好ましい。更に本発明の編地は、熱可塑性合成繊維マルチフィラメント糸をウレタン等の弾性糸と交編して構成されることが好ましい。また、本発明の編地としては、経編、丸編、横編等特に限定されるものではないが、例えば用途が水着等であればトリコット編地や丸編地であることが好ましい。
【００１８】
更に、本発明の編地は、蛍光増白剤のみで染色加工したときに、編地のＬｂ値が１〜６．５であることが好ましい。Ｌｂ値が６．５を超えると、防透け性が不満足なものとなり、１未満では、布厚が大きく風合いも硬いものとなるため、水着等には不適なものとなり易い。
【実施例】
【００１９】
以下、本発明を実施例により具体的に説明する。なお、実施例中の各特性値の測定評価は、下記の方法で行った。
【００２０】
［伸長率］
ＪＩＳ  Ｌ１０１８グラフ法定速伸長形に準拠し、編地のタテ２０ｃｍ、ヨコ２５ｃｍの試験片で、タテ方向の伸長率ＥＴ（％）及びヨコ方向の伸長率ＥＹ（％）を測定した。
【００２１】
［通気度減少率］
縦横の幅が調整できる枠を用い、染色加工前と染色加工後の編地密度（コース密度（目/cm）及びウエル密度（目/cm））が同じになるように調整し、ＪＩＳ  Ｌ１０１８に従い、フランジール型試験機（テクステスト社製ＦＸ３３００）を用い、染色加工前の編地及び染色加工後の編地の各上記試験片での通気度Ａ0（ｃｍ３/ｃｍ２・秒）及び通気度Ａ1（ｃｍ３/ｃｍ２・秒）を測定し、染色加工による編地の通気度減少率ＡＢ（％）を次式より算出した。
ＡＢ（％）＝［（Ａ0−Ａ1）／Ａ0］×１００  
【００２２】
［防透け性］
日立製作所社製日立カラーアナライザーＣ−２０００Ｓを用い、標準白板及び黒色ビロード生地上に下記条件で蛍光増白剤にて染色加工した編地の試験片を置いてＬ値を測定し、各々ＬW、ＬBとした。各５個測定の平均値を求め、次式よりＬｂ値を算出した。
Ｌｂ＝ＬW−ＬB
Ｌｂが大きい程編地の透けが大きいと判断した。          
（染色条件）
ミカホワイト  ＫＴＮ（日本化薬社製、蛍光増白剤）  ２％ｏｗｆ（対繊維重量）
酢酸  ２．５％ｏｗｆ
酢酸ナトリウム  ０．５％ｏｗｆ
浴比１：５０、１００℃×６０分
【００２３】
［軽量性］
ＪＩＳ  Ｌ１０１８の見掛け比重の測定法に準拠し、編地の上記試験片での比重（ｇ／ｃｍ３）を測定した。
【００２４】
［保温性］
カトーテック社製精密迅速熱物性測定装置ＫＥＳ−Ｆ７サーモラボII型を用い、試験室の温度２０℃、湿度６５％ＲＨ、温度検出器と試験片の温度差１０℃、風速３０ｃｍ／秒にて保温率（％）、ＣＬＯ値を測定した。ＣＬＯ値は保温性を評価する一般的な値で、ＣＬＯ値が高いと保温性が高いことを表す。その定義は、衣服の熱絶縁量（熱抵抗）の単位で、湿度５０％、風速１０ｃｍ／秒、気温２１．２℃の大気中で、椅子に掛けて安静にしている白人標準男子（産熱量５０ｋｃａｌｈ−１ｍ−２）被服者が、平均皮膚温度３３℃の快適な状態を継続できるのに必要な被服の熱絶縁値を１ＣＬＯという。
【００２５】
［湿潤知覚限界］
ＪＩＳ  Ｌ１０１８の乾燥速度測定法を準用して測定を行った。編地の前記試験片を水で濡らし、水滴がほぼ落ちなくなった時を測定開始時間とした。最初に乾燥速度を測定した試験片を再度官能試験に使用し、５名の判定者による試験片の湿潤の有無を判定した。試験片の裏面を手で触り、湿潤させていない試験片と比較して湿潤を感じた時の時間を記録し、５名の時間を平均した。その平均時間の含水量を乾燥速度の表から求めた。
【００２６】
（実施例１）
共重合成分として５−ナトリウムスルホイソフタル酸２．２５モル％及びアジピン酸５モル％を共重合したカチオン染料可染性の共重合ポリエチレンテレフタレートに酸化チタンを１．５ｗｔ％添加し、孔数３６の孔形状が三葉形状の紡糸口金を用いて紡糸温度２７６℃、吐出量１７．８ｇ／分、冷却風の風速０．６０〜０．６５ｍ／秒で溶融紡糸し、１６００ｍ／分で巻取り、得られた未延伸糸をホットロール温度８０℃、熱板温度１５５℃、延伸倍率２．０３９の条件で２段延伸し、５６ｄｔｅｘ／３６フィラメント（ｆ）の三葉断面糸を得た。
【００２７】
得られた三葉断面糸を用いて３４ゲージの筒編機にて生機のコース密度が４１目／吋の筒編地を作成し、表面のシボの有無を観察したが、フラットな表面であった。更にこの筒編地を沸水中で３０分処理したところ、表面に顕著なシボ立ちが見られた。この三葉断面糸をフロントに、バックには４４ｄｔｅｘのウレタン弾性糸（東レ・デュポン社製、ライクラ）を混率１７ｗｔ％で用い、トリコット編の３２ゲージで機上のコース密度が７０目／吋のハーフを編成した。得られた編地を精練、中間セット後、前記染色条件で蛍光増白剤による染色加工をし、仕上加工した。得られた染色編地の性能を表１に示す。
【００２８】
（比較例１）
実施例１で用いたと同じポリマーを用い、孔数３６の孔形状が円形状の紡糸口金を用いて紡糸温度２７４℃、吐出量１9．８ｇ／分、冷却風の風速０．４５〜０．５．０ｍ／秒で溶融紡糸し、１６００ｍ／分で巻取り、得られた未延伸糸をホットロール温度８０℃、熱板温度１４５℃、延伸倍率２．２６８の条件で２段延伸し、５６ｄｔｅｘ／３６ｆの丸断面糸を得た。この丸断面糸を用いて実施例１と同様の筒編地を作成し、表面のシボの有無を観察したが、フラットな表面であった。更にこの筒編地を沸水中で３０分処理したが、フラットな表面のままであった。この丸断面糸をフロントに用いた以外は、実施例１と同様にして編成し、蛍光増白剤による染色加工をして染色編地を得た。この染色編地の性能を表１に示す。
【００２９】
【表１】
2006322095.tif 000002
【００３０】
表１から判るように、実施例１では潜在捲縮性三葉断面糸を用いることにより、実施例１の編地は、比較例１の丸断面糸を用いた編地に比べ、かさ高性があり、比重が小さく軽量性に優れ、保温率、ＣＬＯ値が高く保温性に優れ、Ｌｂ値が低く防透け性に優れているものである。
【産業上の利用可能性】
【００３１】
本発明の編地は、防透け性に優れ、また軽量性、保温性、更にはかさ高性に優れることから、特に濡れた状態での防透け性が要求される婦人用水着の素材や軽量性が要求される婦人用ストレッチパンツ等の薄地素材として、またその他防透け性、軽量性、保温性等の要求されるスポーツ或いはカジュアル衣料用素材として好適に使用可能なるものである。